(57)【要約】      （修正有）【課題】電気抵抗値のバラツキが抑制された繰り返しの使用でも安定した導電性を示し得る導電性芯鞘複合マルチフィラメント糸の提供。【解決手段】鞘部２と芯部３とからなる芯鞘複合繊維１を含む導電性芯鞘複合マルチフィラメント糸であって、鞘部２がポリエステル樹脂又はポリアミド樹脂を含み、１．５〜７．０μｍの厚み４を有し、芯部３がポリエステル樹脂又はポリアミド樹脂とカーボンブラックとを含み、前記カーボンブラックの含有割合が芯部全量に対して１５〜３５質量％であり、芯鞘複合繊維１の長手方向の表面における電気抵抗値が９×１０９〜１×１０１３Ω／ｃｍであり、芯鞘複合繊維１の長手方向の断面における電気抵抗値が１×１０５〜１×１０１０Ω／ｃｍである芯鞘複合導電性マルチフィラメント糸。【選択図】図１
2016069786.tif 000002
【特許請求の範囲】
【請求項１】
鞘部と芯部とからなる芯鞘複合繊維を含む導電性芯鞘複合マルチフィラメント糸であって、
前記鞘部はポリエステル樹脂又はポリアミド樹脂を含み、１．５μｍ以上７．０μｍ以下の厚みを有し、
前記芯部はポリエステル樹脂又はポリアミド樹脂とカーボンブラックとを含み、前記カーボンブラックの含有割合は芯部全量に対して１５質量％以上３５質量％以下であり、
前記芯鞘複合繊維の長手方向の表面における電気抵抗値が９×１０９Ω／ｃｍ以上１×１０１３Ω／ｃｍ以下であり、
前記芯鞘複合繊維の長手方向の断面における電気抵抗値が１×１０５Ω／ｃｍ以上１×１０１０Ω／ｃｍ以下である、
導電性芯鞘複合マルチフィラメント糸。
【請求項２】
前記カーボンブラックの平均粒子径が１５ｎｍ以上６０ｎｍ以下である、請求項１に記載の導電性芯鞘複合マルチフィラメント糸。
【請求項３】
前記カーボンブラックのＤＢＰ吸収量が４０ｃｍ３／１００ｇ以上１８０ｃｍ３／１００ｇ以下である、請求項１又は２に記載の導電性芯鞘複合マルチフィラメント糸。
【請求項４】
前記芯鞘複合繊維の長手方向の断面における、芯部の形状と鞘部の形状とが互いに同一であり、かつ同心である、請求項１〜３の何れか１項に記載の導電性芯鞘複合マルチフィラメント糸。
【請求項５】
前記芯鞘複合繊維の長手方向の表面において、下記式（Ｉ）より算出されるＣＶ値が５０％以下である、請求項１〜４の何れか１項に記載の導電性芯鞘複合マルチフィラメント糸。
ＣＶ値（％）＝（Ｖ／Ｘ）×１００      （Ｉ）
上記式（Ｉ）中、Ｖは前記芯鞘複合繊維の長手方向の表面における電気抵抗値の不偏分散の平方根を示し、Ｘは前記芯鞘複合繊維の長手方向の表面における電気抵抗値を示す。
【請求項６】
３０分間の沸水処理を施した後の収縮率が５％以下である、請求項１〜５の何れか１項に記載の導電性芯鞘複合マルチフィラメント糸。
【発明の詳細な説明】
【技術分野】
【０００１】
本発明は、導電性芯鞘複合マルチフィラメント糸に関する。
【背景技術】
【０００２】
ポリエステル樹脂、ポリアミド樹脂、又はポリオレフィン樹脂のような疎水性ポリマーからなる繊維は、機械特性、耐薬品性、及び耐候性といった多くの特性に優れる。そのため、衣料用途のみならず産業資材用途にも広く用いられている。これらの繊維の表面は、例えば着用時の摩擦によって静電気が発生し易いため、空気中の粉塵を吸引して繊維表面の美観を低下させ、又は、人体に電撃を与え、ひいては不快感を与える。さらには、スパークによって電子機器に障害を発生させたり、引火性物質へ引火したりする。また、こうした繊維が、電子写真記録方式の乾式複写機、ファクシミリ又はプリンター等の精密機器において用いられる場合は、静電気の発生により致命的な故障が発生することもある。そこで、静電気に起因するこれらの問題を解決するために、導電性が付与された繊維が検討されている。
【０００３】
例えば、全体にカーボンブラックを含有する導電性繊維が知られている（特許文献１）。特に、特許文献２には、導電性の芯鞘型複合繊維が記載されている。この導電性芯鞘複合繊維においては、導電性粒子を含有する導電性成分が鞘部に配される。
【０００４】
そして、衣料用途以外の分野（特に、電子写真記録方式の乾式複写機、ファクシミリ、又はプリンターの分野）においても導電糸が用いられる。従来、このような分野に使用する導電糸にはセルロース系繊維が多く用いられていたが、近年では、ポリエステル樹脂又はポリアミド樹脂を主成分とする繊維も用いられている。
【先行技術文献】
【特許文献】
【０００５】
【特許文献１】特開２００４−１８３１８０号公報
【特許文献２】国際公開第２００２／０７５０３０号パンフレット
【特許文献３】特開平０９−１４３８２１号公報
【特許文献４】特開２００２−３６３８２６号公報
【発明の概要】
【発明が解決しようとする課題】
【０００６】
しかし、特許文献１及び２においては、電気的な特性に顕著に優れるカーボンブラックが繊維表面に分散している。そのため、電気抵抗値のバラツキ（繊維表面の長手方向における電気抵抗値のバラツキ）が非常に大きくなるという問題がある。また、繊維表面にカーボンブラックが露出するため、操業時に紡糸切れなどのトラブルが生じやすく、さらに、カーボンブラックが繊維表面から脱落しやすい。
【０００７】
つまり、特許文献１又は２に記載された導電性繊維では、電気的な特性に過度に優れるカーボンブラックが繊維表面に含有されているため、特に高抵抗域で均一な電気抵抗値が得られにくく、安定した導電性を得ることが困難である。また、繰り返しの使用に伴い繊維が摩耗し繊維の一部が欠落するため、使用当初と同様の電気抵抗値を示すことが困難となる。その結果、長期にわたって安定した導電性を得ることができない。また、電子写真記録方式の乾式複写機、ファクシミリ又はプリンター等の飛躍的な高性能化に伴い、これらの精密機器製品またはそれらの製造工程で用いられる、導電糸を使用した帯電ブラシ又はクリーニングブラシの粉塵除去性能の向上も重要な課題になっている。
【０００８】
このような問題を解決するために、カーボンブラック又は金属粉などを含有する導電成分を芯部とし、鞘部に非導電ポリマーが配された導電性芯鞘複合繊維が知られている（例えば、特許文献３、又は特許文献４）。このような芯鞘型の複合繊維においては、導電性粒子が繊維表面に存在しないため操業時のトラブルが生じにくく、導電性粒子の脱落が生じにくい。しかしながら、特許文献３においては、繊維の横断面における芯部の形状が凹部及び凸部を有する異形断面であるのに対して、鞘部の形状が丸断面形状である。芯部の凸部では十分な電気抵抗値が発現するが、凹部は十分な電気抵抗値が発現しないため、繊維の長手方向の表面に発現する電気抵抗値が不均一となる。
【０００９】
また、特許文献４に記載された実質的に芯部のみに導電性微粒子が存在する導電性芯鞘複合繊維においては、鞘部の厚みを１μｍ以下とすることにより導電性芯鞘複合繊維の電気抵抗値のバラツキが少なくなることが記載されているものの、当該電気抵抗値の範囲が１０５Ωｃｍ程度の低抵抗値範囲に限られる。
【課題を解決するための手段】
【００１０】
本発明者らは、上記課題を解決するために鋭意検討したところ、芯部にカーボンブラックを含有する導電性芯鞘複合マルチフィラメント糸において、鞘部の厚みを従来の範囲とは異なる特定の範囲に制御することによって、電気抵抗値のバラツキを抑えることが困難であった９×１０９Ω／ｃｍ以上１×１０１３Ω／ｃｍ以下の高抵抗範囲において、繊維表面の電気抵抗値のバラツキを極めて少なくすることができることを見出し、本発明に到達した。より具体的には、芯鞘複合繊維を含む導電性芯鞘複合マルチフィラメント糸において、前記繊維の鞘部の厚みを１．５μｍ以上７．０μｍ以下の範囲に制御すること等により、表面の電気抵抗値を９×１０９Ω／ｃｍ以上１×１０１３Ω／ｃｍ以下という範囲に制御できることを新たに見出し、こうした知見に基づいて本発明を完成させたのである。
【００１１】
すなわち、本発明は以下を要旨とする。
（１）鞘部と芯部とからなる芯鞘複合繊維を含む導電性芯鞘複合マルチフィラメント糸である。鞘部はポリエステル樹脂又はポリアミド樹脂を含み、１．５μｍ以上７．０μｍ以下の厚みを有する。芯部はポリエステル樹脂又はポリアミド樹脂とカーボンブラックとを含み、カーボンブラックの含有割合は芯部全量に対して１５質量％以上３５質量％以下である。芯鞘複合繊維の長手方向の表面における電気抵抗値が９×１０９Ω／ｃｍ以上１×１０１３Ω／ｃｍ以下であり、芯鞘複合繊維の長手方向の断面における電気抵抗値が１×１０５Ω／ｃｍ以上１×１０１０Ω／ｃｍ以下である。
【００１２】
（２）カーボンブラックの平均粒子径が１５ｎｍ以上６０ｎｍ以下である、（１）の導電性芯鞘複合マルチフィラメント糸。
【００１３】
（３）カーボンブラックのＤＢＰ吸収量が４０ｃｍ３／１００ｇ以上１８０ｃｍ３／１００ｇ以下である、（１）又は（２）の導電性芯鞘複合マルチフィラメント糸。
【００１４】
（４）芯鞘複合繊維の長手方向の断面における、芯部の形状と鞘部の形状とが互いに同一であり、かつ同心である、（１）〜（３）の何れかの導電性芯鞘複合マルチフィラメント糸。
【００１５】
（５）芯鞘複合繊維の長手方向の表面において、下記式（Ｉ）より算出されるＣＶ値が５０％以下である、（１）〜（４）の何れかの導電性芯鞘複合マルチフィラメント糸。
ＣＶ値（％）＝（Ｖ／Ｘ）×１００      （Ｉ）
上記式（Ｉ）中、Ｖは前記芯鞘複合繊維の長手方向の表面における電気抵抗値の不偏分散の平方根を示す。Ｘは前記芯鞘複合繊維の長手方向の表面における電気抵抗値を示す。
【００１６】
（６）３０分間の沸水処理を施した後の収縮率が５％以下である、（１）〜（５）の何れかの導電性芯鞘複合マルチフィラメント糸。
【発明の効果】
【００１７】
本発明の導電性芯鞘複合マルチフィラメント糸は、芯鞘複合繊維を含む。この芯鞘複合繊維の芯部におけるカーボンブラックの含有量、及び鞘部の厚みを、同時に特定の範囲とすることで、繊維表面に特定範囲の電気抵抗値を発現させ、その結果、導電性のバラツキを低減させることができる。こうした本発明の導電性芯鞘複合マルチフィラメント糸は、衣料用途（例えば、制電作業着、又はユニフォーム）、インテリア用途（例えば、カーテン）、又は産業資材用途のみならず、電子写真記録方式の乾式複写機、ファクシミリ、又はプリンターのような装置に用いられる部材（例えば、帯電ブラシ、除電ブラシ、又はクリーナーブラシ）に好適に使用される。また、本発明の導電性芯鞘複合マルチフィラメント糸の単糸繊度が小さい場合は、芯鞘複合繊維の表面積を極めて大きくすることができ微細な粉塵又は汚れを高効率に除去できるため、電子写真記録方式の乾式複写機、ファクシミリ、又はプリンター等の精密機器製品、又はそれらの製造工程で用いられる帯電ブラシ又はクリーナーブラシに特に好適に用いられる。
【図面の簡単な説明】
【００１８】
【図１】本発明の導電性芯鞘複合マルチフィラメント糸の一例の概略断面図である。
【図２】本発明の実施例で得られた導電性芯鞘複合マルチフィラメント糸（Ａ−１２）又は（Ｂ−５）の概略断面図である。
【図３】鞘部の厚みと第一の電気抵抗値との関係性を示す図である。
【図４】鞘部の厚みと第一の電気抵抗値との関係性を示す図である。
【発明を実施するための形態】
【００１９】
以下、本発明について詳細に説明する。
本発明の導電性芯鞘複合マルチフィラメント糸（以下、単に「マルチフィラメント糸」と称する場合がある）は、鞘部と芯部とからなる芯鞘複合繊維（以下、単に「繊維」と称する場合がある）を含む。詳しくは、本発明の導電性芯鞘複合マルチフィラメント糸は、芯鞘複合繊維の集合体である。芯鞘複合繊維の鞘部はポリエステル樹脂又はポリアミド樹脂を含み、非導電性である。一方、芯部はポリエステル樹脂又はポリアミド樹脂とカーボンブラックとを含み、導電性を有する。
【００２０】
図１に本発明の導電性芯鞘複合マルチフィラメント糸の一例の断面図の概略を示す。図１に示すように、本発明の導電性芯鞘複合マルチフィラメント糸１においては、鞘部２が芯部３の表面を被覆している。
【００２１】
鞘部及び芯部に含まれる樹脂は、ポリエステル樹脂又はポリアミド樹脂である。ポリエステル樹脂は、例えば、ポリエチレンテレフタレート、ポリブチレンテレフタレート、ポリプロピレンテレフタレートを主成分とする樹脂が好ましい。また、これらの主成分に、ジオール成分（例えば、アジピン酸、セバシン酸、２，６−ナフタレンジカルボン酸、４，４´−ビフェニルジカルボン酸、シクロヘキサンジカルボン酸等のジカルボン酸、１，５−ペンタメチレンジオール、１，６−ヘキサメチレンジオール、ジエチレングリコール、シクロヘキサンジメタノール、ビスフェノールＡ、又はビスフェノールＳのエチレンオキシド付加体）が共重合された樹脂であってもよい。また、複数種類のポリエステル樹脂をブレンドした樹脂、又は、生分解ポリエステルとして知られるポリ乳酸、ポリブチレンサクシネート、若しくはポリε−カプロラクタムのような脂肪族ポリエステル樹脂であってもよい。また、ポリアミド樹脂は、例えば、ナイロン６、ナイロン６６、ナイロン６９、ナイロン４６、ナイロン６１０、ナイロン１１、ナイロン１２、ポリメタキシレンアジパミド、又はこれらの各成分を、共重合又はブレンドした樹脂である。なかでも、樹脂の電気的な特性や曳糸性観点から、芯部及び鞘部の何れもがポリアミド樹脂を含むことが好ましい。
【００２２】
電気抵抗値について以下に述べる。
芯鞘複合繊維の長手方向の表面における電気抵抗値（以下、「第一の電気抵抗値」と称する場合がある）は９×１０９Ω／ｃｍ以上１×１０１３Ω／ｃｍ以下の範囲であり、９×１０１０Ω／ｃｍ以上９×１０１２Ω／ｃｍ以下の範囲であることが好ましく、２×１０１１Ω／ｃｍ以上８×１０１１Ω／ｃｍ以下の範囲であることがより好ましい。後述するように、鞘部の厚み、又は芯部のカーボンブラック量などを特定の範囲とすることにより、第一の電気抵抗値範囲を９×１０９Ω／ｃｍ以上１×１０１３Ω／ｃｍ以下とすることができ、第一の電気抵抗値のバラツキを抑制できる。
【００２３】
芯鞘複合繊維の長手方向の断面における電気抵抗値（以下、「第二の電気抵抗値」と称する場合がある）は１×１０５Ω／ｃｍ以上１×１０１０Ω／ｃｍ以下の範囲であり、５×１０５Ω／ｃｍ以上１×１０９Ω／ｃｍ以下の範囲であることが好ましく、１×１０６Ω／ｃｍ以上３×１０８Ω／ｃｍ以下の範囲であることがより好ましく、５×１０６Ω／ｃｍ以上５×１０７Ω／ｃｍ以下の範囲であることがいっそう好ましい。第二の電気抵抗値が１×１０５Ω／ｃｍ未満と低過ぎると、第一の電気抵抗値を所望の範囲とすることができない場合がある。第二の電気抵抗値が１×１０１０Ω／ｃｍを超えて高過ぎると、第一の電気抵抗値を所望の範囲とすることができなかったり、導電性が不十分となったり、第一の電気抵抗値のバラツキが大きくなったりする。
【００２４】
芯部は樹脂（ポリエステル樹脂、又はポリアミド樹脂）とカーボンブラックとを含み、導電性を有する。カーボンブラックの含有割合は芯部全量に対して１５質量％以上３５質量％以下であり、１７質量％以上３０質量％以下の範囲が好ましく、２０質量％以上２７質量％以下の範囲がより好ましい。カーボンブラックの含有量を適宜に調整することで、所望の電気抵抗値を達成することが出来る。
【００２５】
すなわち、芯部におけるカーボンブラックの含有量が１５質量％以下であると、芯部の電気抵抗値が高くなり過ぎて、第一の電気抵抗値が発現しなかったり上記の範囲とならなかったりする場合がある。一方、芯部におけるカーボンブラックの含有量が３５質量％を超えると、前述のように第一の電気抵抗値を所望の範囲とすることができない場合があるとともに、カーボンブラックの濃度が高いため繊維が脆くなりやすく、操業性又は加工性に劣る場合がある。
【００２６】
なお、本発明において、電気抵抗値は以下の手法により測定する。繊維の長手方向の１００ｍ毎に長さ１０ｃｍの試験片を２０個採取する。各々の試験片の両端に５０Ｖの電圧を印可し、温度２０℃かつ相対湿度２０％ＲＨの環境下、抵抗値測定機（例えば、東亜電波工業社製の「ＳＭ−１０Ｅ」）を使用して電気抵抗値を測定する。そして、２０個の試験片の測定結果の平均値を算出する。なお、第一の電気抵抗値を測定するには、繊維の長手方向の表面のみに電圧を印可する。また、第二の電気抵抗値を測定する際には、繊維の長手方向の断面に導電性ペースト（フクダ電子株式会社製、商品名「ケラチンクリーム」、型式「ＯＪＥ−０１Ｄ」）を塗布し、断面のみに電圧を印可する。
【００２７】
第二の電気抵抗値は、芯部におけるカーボンブラックの含有量（濃度）などにより調整することができる。
【００２８】
カーボンブラックについて以下に述べる。カーボンブラックは、導電性を有し、かつ粉末状態を維持し得るものであれば特に限定するものではないが、例えば、ファーネスブラック、アセチレンブラック、又はケッチェンブラックである。中でも、分散性に優れるためにファーネスブラックが好ましい。
【００２９】
カーボンブラックの平均粒子径は１５ｎｍ以上６０ｎｍ以下であることが好ましく、２０ｎｍ以上４０ｎｍ以下であることがより好ましい。平均粒子径が６０ｎｍ以下であるカーボンブラックを用いることによって、安定した電気抵抗値を得られ易い。なぜなら、カーボンブラックの平均粒子経が小さいほど被表面積が大きくなり、導電性が安定し易いため、電気抵抗値のバラツキがより抑制されるからである。また、平均粒子径が６０ｎｍ以下であるカーボンブラックは分散性が良好であるため、操業性にもより優れる。一方で、カーボンブラックの平均粒子径が１５ｎｍ未満であると凝集が発生しやすくなり、操業性が低下し易くなる。
【００３０】
また、カーボンブラックは、複数のカーボンブラック粒子同士のつながり（ストラクチャー）を有する。ストラクチャーが発達しているカーボンブラックが繊維の芯部に含有されると、繊維の長手方向の電気抵抗値が低くなり導電性を優れたものとすることができ、さらに均一な電気抵抗値を示す。ここで、カーボンブラックの平均粒子径が１５ｎｍ未満であると、カーボンブラック粒子同士のつながりが良好に構成されない場合があり、繊維の長さ方向において電気抵抗値のバラツキが発生しやすくなる場合がある。
【００３１】
カーボンブラックの平均粒子径は以下のような手法により求めることができる。複数のカーボンブラック粒子を電子顕微鏡により観察して各々の粒子の粒子径を測定し、それらの平均値を算出して平均粒子径を算出する。
【００３２】
カーボンブラックのＤＢＰ（フタル酸ジブチル）吸収量は４０ｃｍ３／１００ｇ以上１８０ｃｍ３／１００ｇ以下であることが好ましく、５０ｃｍ３／１００ｇ以上１７０ｃｍ３／１００ｇ以下であることがより好ましい。ＤＢＰ吸収量が上記の範囲であるカーボンブラックを用いると、ストラクチャーがより良好に形成され、第一の電気抵抗値のバラツキがより少なくなるため好ましい。本発明においては、ストラクチャーが発達しすぎないため、カーボンブラックの濃度や分散状態によって電気抵抗値が変化しやすくなることを抑制し、糸長方向の電気抵抗値のバラツキをよりいっそう低減することができる。さらには操業性が著しく悪くなることを抑制できる。
【００３３】
ＤＢＰ吸収量は、ＪＩＳ  Ｋ６２１７に従って、以下のような手法により求める。まず、カーボンブラックにＤＢＰを添加する。次いで、アブソープトメーターを用いて、カーボンブラック１００ｇ当たりのＤＢＰ吸収量を測定する。
【００３４】
導電性複合繊維においては、鞘部が非導電性である。そのため、第一の電気抵抗値は第二の電気抵抗値と鞘部の厚みなどにより決定される。詳しくは、第二の電気抵抗値が１×１０５Ω／ｃｍ以上１×１０１０Ω／ｃｍ以下であり、さらに非導電性である鞘部の厚みが１．５μｍ以上７．０μｍ以下の範囲であるため、導電成分を非導電成分で覆った芯鞘複合繊維であっても、繊維表面に９×１０９Ω／ｃｍ以上１×１０１３Ω／ｃｍ以下という範囲の高電気抵抗値が発現する。
【００３５】
鞘部の厚みについて述べる。鞘部の厚みは１．５μｍ以上７．０μｍ以下であり、１．８μｍ以上６．３μｍ以下の範囲であることが好ましく、２．０μｍ以上４．０μｍ以下の範囲であることがいっそう好ましい。本発明においては、第二の電気抵抗値を特定の範囲とし、さらに鞘部の厚みを特に限定された範囲とすることで、従来技術では電気抵抗値のバラツキを抑えることが困難であった９×１０９Ω／ｃｍ以上１×１０１３Ω／ｃｍ以下の高抵抗範囲において、繊維表面の電気抵抗値のバラツキを極めて少なくすることができる。こうした本発明の効果について、以下に詳述する。
【００３６】
図３及び図４は、鞘部の厚みと第一の電気抵抗値との関係を示す図である。詳しくは、後述する導電性芯鞘複合マルチフィラメント糸（Ａ−１）〜（Ａ−１３）及び（Ｂ−３）〜（Ｂ−５）に関し、横軸に鞘部の厚みを、縦軸に第一の電気抵抗値（対数値）を示した図である。また、図４は、後述する導電性芯鞘複合マルチフィラメント糸（Ａ−１８）〜（Ａ−２９）及び（Ｂ−８）〜（Ｂ−９）に関し、横軸に鞘部の厚みを、縦軸に第一の電気抵抗値（対数値）を示した図である。図３、図４から分かるように、第二の電気抵抗値を特定の範囲とした上で鞘部の厚みを変化させると、第一の電気抵抗値が変わり得るが、鞘部の厚みが１．５μｍ以上７．０μｍ以下の範囲で、第一の電気抵抗値が特定の範囲となる臨界的意義があることが確認された。そして、当該臨界的意義は、導電性芯鞘複合マルチフィラメント糸における樹脂種、カーボンブラックの含有量、又は断面形状などによらないものであった。また、特に鞘部の厚みが１．８μｍ以上６．３μｍ以下の範囲で、本発明の効果はいっそう顕著であった。
【００３７】
こうした臨界的意義が生じる理由は明らかではないが、本発明においては第二の電気抵抗値を特定の範囲とした上で鞘部の厚みを１．５μｍ以上７．０μｍ以下とすることなどにより、特許文献３のような通電時の鞘部の絶縁破壊により低抵抗値を誘発するメカニズムとは異なる何らかのメカニズムに従って、第一の電気抵抗値が比較的高抵抗域に制御できると推測される。
【００３８】
芯鞘複合繊維においては、芯部の形状と鞘部の形状とが互いに同一であり、かつ同心であることが好ましい。芯部の形状と鞘部の形状とが異なったり、又は形状は同一であっても中心が互いに異なったりすると、繊維表面の鞘部の厚みが均一ではなくなるため、第一の電気抵抗値のバラツキが大きくなる場合がある。
【００３９】
芯鞘複合繊維において、芯部と鞘部の割合（芯部／鞘部、質量比）は、２０／８０〜７０／３０の範囲が好ましく、４０／６０〜７０／３０の範囲がより好ましく、５０／５０〜７０／３０の範囲が特に好ましい。
【００４０】
繊維の第一の電気抵抗値のバラツキを示す指標は、ＣＶ値（単位：％）である。ＣＶ値は、以下の手法により測定する。繊維の長手方向に１００ｍ毎に長さ１０ｃｍの試験片を１００個採取し、各々の試験片の第一の電気抵抗値を測定し、それらの平均値を算出する。そして、下記式（１）に従ってＣＶ値を算出する。
第一の電気抵抗値のＣＶ値（％）＝（Ｖ／Ｘ）×１００    （１）
なお、上記式（１）中、Ｖは第一の電気抵抗値の不偏分散の平方根を示し、Ｘは第一の電気抵抗値（２０個の試験片の平均値）を示す。
【００４１】
不偏分散は以下の手法により求める。１００個の試験片の第一の電気抵抗値の実測値と、試験片の電気抵抗値の平均の差をそれぞれ求め、この差を自乗する。そして自乗して得られた値の総和を（試験片の数−１）で除して、得られた値を不偏分散とする。
【００４２】
ＣＶ値は５０％以下であることが好ましく、４０％以下であることがより好ましく、３０％以下であることがより好ましい。ＣＶ値が５０％を超えると、電気抵抗値のバラツキが発生しているため、例えば、電子写真記録方式の乾式複写機、ファクシミリ、又はプリンターのような装置に用いられる部材（例えば、帯電ブラシ、除電ブラシ、又はクリーナーブラシ）に使用する際に帯電斑又は除電斑が生じ、均一な帯電、除電、又はクリーニングが困難となったりする。なお、ＣＶ値を上記の範囲とするためには、例えば、芯部の形状と鞘部の形状とを互いに同一かつ同心としたり、鞘部の厚みをより均一としたりする手法を採用する。
【００４３】
本発明の導電性芯鞘複合マルチフィラメント糸に関し、３０分間で沸水処理した後の収縮率が５％以下であることが好ましく、４％以下であることがより好ましい。沸水収縮率が５％を超えると、導電性芯鞘複合繊維を得た後の工程（例えば、染色工程など）において熱処理を施すと繊維が変形し易くなるため、芯部に含有されるカーボンブラックの分散状態が変化する。その結果、熱処理の前後における第二の電気抵抗値が大きく変化してしまうため、安定した電気抵抗値が得られなくなる。
【００４４】
沸水収縮率を制御するためには、例えば、延伸時の熱処理温度を適宜に調整すればよい。
【００４５】
ここでいう沸水収縮率とは、ＪＩＳＬ−１０１３−７．１５Ｂ法に従って、沸水で処理し風乾燥後の糸長（Ｌ′）と処理前の糸長（Ｌ）を測定し、下記式（２）により算出した数値である。
沸水収縮率（％）＝〔（Ｌ−Ｌ′）／Ｌ〕×１００  …（２）
【００４６】
本発明の導電性芯鞘複合マルチフィラメント糸の繊度は、例えば、１００ｄｔｅｘ以上４００ｄｔｅｘ以下である。また、２０フィラメント以上６０フィラメント以下で撚り合わせた構造を有していてもよい。導電性複合繊維の単糸繊度は、本発明の導電性芯鞘複合マルチフィラメント糸の用途などに応じて適宜に調整することができ、例えば、２．０ｄｔｅｘ以上２０．０ｄｔｅｘ以下である。単糸繊度がより細く、詳しくは２．０ｄｔｅｘ以上５．０ｄｔｅｘ以下、好ましくは２．０ｄｔｅｘ以上２．５ｄｔｅｘ以下であると、導電性複合繊維の表面積が大きくなり、除電ブラシ又はクリーニングブラシに用いられた場合の粉塵除去性能が大きく向上する。
【００４７】
本発明の導電性芯鞘複合マルチフィラメント糸の製造方法の一例について説明する。
まず、以下のようにして、導電性芯鞘複合マルチフィラメント糸に含まれる導電性芯鞘複合繊維の芯部を形成する。芯部を形成するには、樹脂（ポリエステル樹脂、又はポリアミド樹脂）とカーボンブラックとを混練する。混練方法としては、ポリエステル樹脂又はポリアミド樹脂のペレット（樹脂ペレット）にカーボンブラックを混合し、両者を溶融混練する方法；樹脂ペレットと高濃度のカーボンブラックを含有するマスターペレットとを予め作成しておき、両者を混合し溶融混練する方法；溶融させた樹脂中にカーボンブラックを添加し、混練する方法などが挙げられる。中でも、カーボンブラックをポリエステル樹脂又はポリアミド樹脂により均一に分散させるためには、樹脂ペレットにカーボンブラックを混合し、溶融混練する方法が好ましい。そして、得られた混練物をチップ化し、導電性チップを得る。
【００４８】
別途、ポリエステル樹脂又はポリアミド樹脂を溶融してチップ化し、非導電性チップを得る。
【００４９】
次いで、導電性チップと非導電性チップとを押出機に供給して溶融する。その後、複数の紡糸孔を有する複合溶融紡糸装置を用い、適宜の紡糸条件を選択して溶融紡糸を行う。溶融紡糸して得られた糸条を、下記の一工程法又は二工程法に付して導電性芯鞘複合マルチフィラメント糸を得る。一工程法は、糸条を空気流により冷却し、表面に油剤を付与した後、一旦捲き取ることなく連続して延伸を行って捲き取る方法である。二工程法は、紡糸後、延伸することなく一旦捲き取り、その未延伸糸を延伸工程に導いて延伸を行う方法である。
【実施例】
【００５０】
以下、実施例に基づいて本発明を具体的に説明するが、本発明はこれらに限定されるものではない。
【００５１】
実施例にて得られたマルチフィラメント糸に関する測定方法、又は評価方法は以下の通りである。
【００５２】
１．第一の電気抵抗値、及び第二の電気抵抗値
得られた導電性芯鞘複合マルチフィラメント糸から、芯鞘複合繊維の長手方向の１００ｍ毎に長さ１０ｃｍの試験片を２０個採取した。各々の試験片の両端に５０Ｖの電圧をかけて、温度２０℃、かつ相対湿度２０％ＲＨの環境下、抵抗値測定機（東亜電波工業株式会社製の「ＳＭ−１０Ｅ」）を使用して電気抵抗値を測定した。そして、２０個の試験片の測定結果の平均値を算出し電気抵抗値とした。なお、第一の電気抵抗値を測定するには、繊維の長手方向の表面のみに電圧を印可した。また、第二の電気抵抗値を測定する際には、繊維の長手方向の断面に導電性ペースト（フクダ電子株式会社製、商品名「ケラチンクリーム」、型式「ＯＪＥ−０１Ｄ」）を塗布し、断面のみに電圧を印可する。
【００５３】
２．ＣＶ値
得られた導電性芯鞘複合マルチフィラメント糸から、芯鞘複合繊維の長手方向に１００ｍ毎に長さ１０ｃｍの試験片を１００個採取した。上記１．の第一の電気抵抗値と同様の操作で第一の電気抵抗値を測定した。そして、不偏分散を以下の手法により求めた。詳しくは、１００個の試験片の第一の電気抵抗値と、全ての試験片の電気抵抗値の平均の差を、それぞれ求めた。これらの差を自乗して得られた値の総和を（試験片の数−１）で除して、得られた値を不偏分散とした。そして、下記式（１）に従ってＣＶ値を算出した。
繊維表面の電気抵抗値のＣＶ値（％）＝（Ｖ／Ｘ）×１００    （１）
Ｖ：第一の電気抵抗値の不偏分散の平方根
Ｘ：第一の電気抵抗値
【００５４】
３．鞘部の厚み
得られた導電性芯鞘複合マルチフィラメント糸から、５本の芯鞘複合繊維を採取し、電子顕微鏡（キーエンス社製のマイクロスコープ（ＶＨＸ−６００））にて断面を撮影し（倍率：１０００倍）、それぞれの鞘部の厚みを求めた。これらの平均値を鞘部の厚みとした。
【００５５】
４．沸水収縮率
得られた導電性芯鞘複合マルチフィラメント糸から、ＪＩＳＬ−１０１３−７．１５Ｂ法に従って、３０分間沸水で処理し風乾燥後の糸長（Ｌ′）と処理前の糸長（Ｌ）を測定し、下記式により算出した。
沸水収縮率（％）＝〔（Ｌ−Ｌ′）／Ｌ〕×１００
【００５６】
５．沸水処理後の電気抵抗値（第一の電気抵抗値、第二の電気抵抗値）
得られた導電性芯鞘複合マルチフィラメント糸に対し、上記４．（沸水収縮率）の測定と同様の手法により沸水処理を施した。次いで、上記１．（第一の電気抵抗値、及び第二の電気抵抗値）と同様の手法により電気抵抗値を測定し、沸水処理後の電気抵抗値とした。
【００５７】
６．操業性
導電性芯鞘複合マルチフィラメント糸を製造するに際し、２４時間連続して紡糸を行った。紡糸時の切糸回数に基づき、以下の基準で評価した。
○：紡糸時に切糸が発生しなかった。
×：紡糸時に切糸が発生した。
【００５８】
＜実施例１＞
導電性芯鞘複合マルチフィラメント糸（Ａ−１）の製造
相対粘度が１．９５であるナイロン６チップを準備した。ナイロン６チップの相対粘度は９６質量％の硫酸を溶媒として、濃度１ｇ／ｄｌ、温度２５℃で測定した。このナイロン６チップに対し、濃度が２５質量％となるようにカーボンブラック（平均粒子径：２５ｎｍ、ＤＢＰ吸収量：１３０ｃｍ３／１００ｇ）を添加した。これらを溶融し、次いでチップ化し、導電性チップを製造した。非導電性チップとして、相対粘度が２．５０であるナイロン６チップを準備した。導電性チップと非導電性チップとを、質量比７０／３０にて、それぞれ、２５５℃に設定された押出機に供給した。詳しくは、導電性チップが芯部を形成する原料となり、非導電チップが鞘部を形成する原料となる様に溶融紡糸装置に供給した。次いで、以下の操作で溶融紡糸を行った。紡糸口金として、２４個の紡糸孔（孔径：０．４ｍｍφ）が穿設されている口金を使用した。紡出した糸条を空気流により冷却し、オイリング装置（油剤供給装置）を通過させて油剤を付与した。油剤の付着量は糸状の質量に対して０．２質量％であった。続いて、この糸状を、紡糸速度を８００ｍ／分に調整したローラで引き取り、捲取機にて巻き取って、４２９ｄｔｅｘ／２４ｆの未延伸糸を得た。そして、この未延伸糸を１３０℃の熱ローラを介して２．６倍に延伸し、さらに、１９０℃のヒートプレートで熱処理を行って巻き取った。その結果、１６５ｄｔｅｘ／２４ｆ（単糸繊度：６．９ｄｔｅｘ）の導電性芯鞘複合マルチフィラメント糸を得た。
【００５９】
＜実施例２＞
導電性芯鞘複合マルチフィラメント糸（Ａ−２）の製造
相対粘度が１．３５であるポリエチレンテレフタレート（ＰＥＴ）チップを準備した。ＰＥＴチップの相対粘度は、フェノールと四塩化エタンとの等質量混合液を溶媒とし、温度２０℃で測定した。このＰＥＴチップに対し、カーボンブラック（平均粒子径：２５ｎｍ、ＤＢＰ吸収量：１３０ｃｍ３／１００ｇ）を濃度が２５質量％となるように添加した。これらを溶融し、次いでチップ化し、導電性チップを製造した。非導電性チップとして、相対粘度が１．３８であるポリエステルチップを準備した。導電性チップと非導電性チップとを、質量比７０／３０にて、それぞれ、２９５℃に設定された押出機に供給した。詳しくは、導電性チップが芯部を形成する原料となり、非導電チップが鞘部を形成する原料となる様に溶融紡糸装置に供給した。次いで、以下の操作で溶融紡糸を行った。紡糸口金として、２４個の紡糸孔（孔径：０．４ｍｍφ）が穿設されている口金を使用した。紡出した糸条を空気流により冷却し、オイリング装置（油剤供給装置）を通過させて、油剤を付与した。油剤の付着量は糸状の質量に対して０．２質量％であった。続いて、この糸条を、紡糸速度を８００ｍ／分に調節したローラで引き取り、捲取機にて巻き取って、３６３ｄｔｅｘ／２４ｆの未延伸糸を得た。そして、この未延伸糸を１３０℃の熱ローラを介して２．２倍に延伸し、さらに、１９０℃のヒートプレートで熱処理を行って巻き取った。その結果、１６５ｄｔｅｘ／２４ｆ（単糸繊度：６．９ｄｔｅｘ）の導電性芯鞘複合マルチフィラメント糸を得た。
【００６０】
＜実施例３〜４、比較例１〜２＞
導電性芯鞘複合マルチフィラメント糸（Ａ−３）〜（Ａ−４）、及び（Ｂ−１）〜（Ｂ−２）の製造
表１に示すようにカーボンブラックの含有量を変更し、マルチフィラメント糸（Ａ−１）の製造と同様の手法により製造した。なお、マルチフィラメント糸（Ｂ−２）の製造に際しては、切糸が発生したためマルチフィラメント糸を得ることができなかった。
【００６１】
＜実施例５〜８、比較例３〜４＞
導電性芯鞘複合マルチフィラメント糸（Ａ−５）〜（Ａ−８）、及び（Ｂ−３）〜（Ｂ−４）の製造
表１に示すように鞘部の厚みを変更した以外は、（Ａ−１）の製造と同様の手法により製造した。
【００６２】
＜実施例９＞
導電性芯鞘複合マルチフィラメント糸（Ａ−９）の製造
表１に示すようにカーボンブラックの含有量を変更し、（Ａ−２）の製造と同様の手法により製造した。
【００６３】
＜実施例１０〜１１＞
導電性芯鞘複合マルチフィラメント糸（Ａ−１０）〜（Ａ−１１）の製造
表１に示すように鞘部の厚みを変更した以外は、（Ａ−２）の製造と同様の手法により製造した。
【００６４】
＜比較例５＞
導電性芯鞘複合マルチフィラメント糸（Ｂ−５）の製造
紡糸口金の種類を変更することにより、芯部の断面形状と鞘部の断面形状とを図２で示される形状（芯部が三角断面、鞘部が丸断面）とし、鞘部の厚みを変更した以外は、（Ａ−１）の製造と同様の手法により製造した。
【００６５】
＜実施例１２＞
導電性芯鞘複合マルチフィラメント糸（Ａ−１２）の製造
紡糸口金の種類を変更し、芯部の断面形状と鞘部の断面形状とを図２で示される形状とした以外は、（Ａ−１）の製造と同様の手法により製造した。
【００６６】
＜実施例１３＞
導電性芯鞘複合マルチフィラメント糸（Ａ−１３）
延伸時の熱処理温度を１９０℃から１６０℃に変更することにより、沸水収縮率を８．３％にした以外は、（Ａ−１）の製造と同様の手法により製造した。
【００６７】
＜実施例１４＞
導電性芯鞘複合マルチフィラメント糸（Ａ−１４）
表１に示したように使用するカーボンブラックのＤＢＰ吸収量を変更した以外は、（Ａ−１）の製造と同様の手法により製造した。
【００６８】
＜実施例１５＞
導電性芯鞘複合マルチフィラメント糸（Ａ−１５）
表１に示したように使用するカーボンブラックの平均粒子径を変更した以外は、（Ａ−１）の製造と同様の手法により製造した。
【００６９】
＜実施例１６＞
導電性芯鞘複合マルチフィラメント糸（Ａ−１６）
表１に示したように使用するカーボンブラックの平均粒子径とＤＢＰ吸収量を変更した以外は、（Ａ−１）の製造と同様の手法により製造した。
【００７０】
導電性芯鞘複合マルチフィラメント糸（Ａ−１）〜（Ａ−１６）、及び（Ｂ−１）〜（Ｂ−５）の特性値及び評価結果を表１に示す。
【００７１】
【表１】
2016069786.tif 000003
なお、導電性芯鞘複合マルチフィラメント糸（Ａ−１２）及び（Ｂ−５）では、鞘部の厚みとして、三角形状の頂点と繊維表面との距離を表１に記載した。
【００７２】
表１から理解されるように、導電性芯鞘複合マルチフィラメント糸（Ａ−１）〜（Ａ−１３）は、第二の電気抵抗値が１×１０５Ω／ｃｍ以上１×１０１０Ω／ｃｍ以下の範囲の電気抵抗値を有し、かつ第一の電気抵抗値が９×１０９Ω／ｃｍ以上１×１０１３Ω／ｃｍ以下の範囲の電気抵抗値を有していた。こうした導電性芯鞘複合マルチフィラメント糸は、電気抵抗値のバラツキが小さく安定した電気抵抗値を有し、操業性においても優れていた。特に、芯部及び鞘部の断面形状が円形状である（Ａ−１）〜（Ａ−１１）、さらには第二の電気抵抗値が５×１０６Ω／ｃｍ以上５×１０７Ω／ｃｍ以下の範囲である（Ａ−１）、（Ａ−５）〜（Ａ−８）においては電気抵抗値のバラツキがいっそう小さいものであった。
【００７３】
導電性芯鞘複合マルチフィラメント糸（Ｂ−１）においては、芯部に含有されるカーボンブラックの含有量が過少であった。そのため、第二の電気抵抗値が過度に高くなり、第一の電気抵抗値が発現しなかった。
【００７４】
導電性芯鞘複合マルチフィラメント糸（Ｂ−２）においては、芯部中のカーボンブラックの含有量が過多であった。そのため、操業性が悪くフィラメント糸を得ることが出来なかった。
【００７５】
導電性芯鞘複合マルチフィラメント糸（Ｂ−３）においては、鞘部の厚みが薄過ぎた。そのため、電圧を印可した際に鞘部の非導電成分が絶縁破壊を起こし、第一の電気抵抗値を所望の値とすることが出来なかった。
【００７６】
導電性芯鞘複合マルチフィラメント糸（Ｂ−４）においては、鞘部の厚みが厚過ぎた。そのため、第一の電気抵抗値を所望の値とすることが出来なかった。
【００７７】
導電性芯鞘複合マルチフィラメント糸（Ｂ−５）においては、鞘部の断面形状が丸断面形状であり芯部の断面形状が三角断面形状であったため、鞘部と芯部の形状が異なり、また、鞘部における最も薄い部分が薄過ぎた。そのため、鞘部が絶縁破壊を起こして、第一の電気抵抗値を所望の値とすることが出来なかった。
【００７８】
＜実施例１７＞
導電性芯鞘複合マルチフィラメント糸（Ａ−１７）の製造
相対粘度が１．９５であるナイロン６チップを準備した。ナイロン６チップの相対粘度は９６質量％の硫酸を溶媒として、濃度１ｇ／ｄｌ、温度２５℃で測定した。このナイロン６チップに対し、濃度が２５質量％となるようにカーボンブラック（平均粒子径：５０ｎｍ、ＤＢＰ吸収量：１３０ｃｍ３／１００ｇ）を添加した。これらを溶融し、次いでチップ化し、導電性チップを製造した。非導電性チップとして、相対粘度が２．５０であるナイロン６チップを準備した。導電性チップと非導電性チップとを、質量比７０／３０にて、それぞれ、２５５℃に設定された押出機に供給した。詳しくは、導電性チップが芯部を形成する原料となり、非導電チップが鞘部を形成する原料となる様に溶融紡糸装置に供給した。次いで、以下の操作で溶融紡糸を行った。紡糸口金として、２４個の紡糸孔（孔径：０．４ｍｍφ）が穿設されている口金を使用した。紡出した糸条を空気流により冷却し、オイリング装置（油剤供給装置）を通過させて油剤を付与した。油剤の付着量は糸状の質量に対して０．２質量％であった。続いて、この糸状を、紡糸速度を８００ｍ／分に調整したローラで引き取り、捲取機にて巻き取って、２５６ｄｔｅｘ／２４ｆの未延伸糸を得た。そして、この未延伸糸を１３０℃の熱ローラを介して２．６倍に延伸し、さらに、１９０℃のヒートプレートで熱処理を行って巻き取った。その結果、９９ｄｔｅｘ／２４ｆ（単糸繊度４．１ｄｔｅｘ）の導電性芯鞘複合マルチフィラメント糸を得た。
【００７９】
＜実施例１８＞
導電性芯鞘複合マルチフィラメント糸（Ａ−１８）の製造
相対粘度が１．３５であるポリエチレンテレフタレート（ＰＥＴ）チップを準備した。ＰＥＴチップの相対粘度は、フェノールと四塩化エタンとの等質量混合液を溶媒とし、温度２０℃で測定した。このＰＥＴチップに対し、カーボンブラック（平均粒子径：５０ｎｍ、ＤＢＰ吸収量：１３０ｃｍ３／１００ｇ）を濃度が２５質量％となるように添加した。これらを溶融し、次いでチップ化し、導電性チップを製造した。非導電性チップとして、相対粘度が１．３８であるポリエステルチップを準備した。導電性チップと非導電性チップとを、質量比７０／３０にて、それぞれ、２９５℃に設定された押出機に供給した。詳しくは、導電性チップが芯部を形成する原料となり、非導電チップが鞘部を形成する原料となる様に溶融紡糸装置に供給した。次いで、以下の操作で溶融紡糸を行った。紡糸口金として、２４個の紡糸孔（孔径：０．４ｍｍφ）が穿設されている口金を使用した。紡出した糸条を空気流により冷却し、オイリング装置（油剤供給装置）を通過させて、油剤を付与した。油剤の付着量は糸状の質量に対して０．２質量％であった。続いて、この糸条を、紡糸速度を８００ｍ／分に調節したローラで引き取り、捲取機にて巻き取って、２３３ｄｔｅｘ／２４ｆの未延伸糸を得た。そして、この未延伸糸を１３０℃の熱ローラを介して２．２倍に延伸し、さらに、１９０℃のヒートプレートで熱処理を行って巻き取った。その結果、１０６ｄｔｅｘ／２４ｆ（単糸繊度４．４ｄｔｅｘ）の導電性芯鞘複合マルチフィラメント糸を得た。
【００８０】
＜実施例１９〜２０、比較例６〜７＞
導電性芯鞘複合マルチフィラメント糸（Ａ−１９）〜（Ａ−２０）、及び（Ｂ−６）〜（Ｂ−７）の製造
表２に示すようにカーボンブラックの含有量を変更し、マルチフィラメント糸（Ａ−１７）の製造と同様の手法により製造した。なお、マルチフィラメント糸（Ｂ−７）の製造に際しては、切糸が発生したためマルチフィラメント糸を得ることができなかった。
【００８１】
＜実施例２１〜２４、比較例８〜９＞
導電性芯鞘複合マルチフィラメント糸（Ａ−２１）〜（Ａ−２４）、及び（Ｂ−８）〜（Ｂ−９）
表２に示すように鞘部の厚みを変更した以外は、（Ａ−１７）の製造と同様の手法により製造した。
【００８２】
＜実施例２５＞
導電性芯鞘複合マルチフィラメント糸（Ａ−２５）の製造
表２に示すようにカーボンブラックの含有量を変更し、（Ａ−１８）の製造と同様の手法により製造した。
【００８３】
＜実施例２６〜２７＞
導電性芯鞘複合マルチフィラメント糸（Ａ−２６）〜（Ａ−２７）の製造
表２に示すように鞘部の厚みを変更した以外は、（Ａ−１８）の製造と同様の手法により製造した。
【００８４】
＜実施例２８＞
導電性芯鞘複合マルチフィラメント糸（Ａ−２８）
延伸時の熱処理温度を１９０℃から１６０℃に変更することにより、沸水収縮率を８．３％にした以外は、（Ａ−１７）の製造と同様の手法により製造した。
【００８５】
＜実施例２９＞
導電性芯鞘複合マルチフィラメント糸（Ａ−２９）
導電性チップと非導電性チップとを、質量比３０／７０にて、それぞれ、２９５℃に設定された押出機に供給した。詳しくは、導電性チップが芯部を形成する原料となり、非導電チップが鞘部を形成する原料となる様に溶融紡糸装置に供給した。次いで、以下の操作で溶融紡糸を行った。紡糸口金として、４８個の紡糸孔（孔径：０．４ｍｍφ）が穿設されている口金を使用した。紡出した糸条を空気流により冷却し、オイリング装置（油剤供給装置）を通過させて、油剤を付与した。油剤の付着量は糸状の質量に対して０．２質量％であった。続いて、この糸条を、紡糸速度を３０００ｍ／分に調節したローラで引き取り、捲取機にて巻き取って、１４５ｄｔｅｘ／４８ｆの未延伸糸を得た。そして、この未延伸糸を１３０℃の熱ローラを介して１．４倍に延伸し、さらに、１９０℃のヒートプレートで熱処理を行って巻き取った。その結果、１０５ｄｔｅｘ／４８ｆ（単糸繊度２．２ｄｔｅｘ）の導電性芯鞘複合マルチフィラメント糸を得た。原料チップは（Ａ−１８）の製造と同様の手法により製造した。
【００８６】
導電性芯鞘複合マルチフィラメント糸（Ａ−１７）〜（Ａ−２９）、及び（Ｂ−６）〜（Ｂ−９）の特性値及び評価結果を表２に示す。
【表２】
2016069786.tif 000004
【００８７】
表２から理解されるように、導電性芯鞘複合マルチフィラメント糸（Ａ−１７）〜（Ａ−２９）は、第二の電気抵抗値が１×１０５Ω／ｃｍ以上１×１０１０Ω／ｃｍ以下の範囲の電気抵抗値を有し、かつ第一の電気抵抗値が９×１０９Ω／ｃｍ以上１×１０１３Ω／ｃｍ以下の範囲の電気抵抗値を有していた。こうした導電性芯鞘複合マルチフィラメント糸は、電気抵抗値のバラツキが小さく安定した電気抵抗値を有し、操業性においても優れていた。また、単糸繊度が小さく、電子写真記録方式の乾式複写機、ファクシミリ、又はプリンター等の帯電ブラシ又はクリーニングブラシとして用いられた場合に、微細な粉塵又は汚れの除去性に優れるものである。
【００８８】
導電性芯鞘複合マルチフィラメント糸（Ｂ−６）においては、芯部に含有されるカーボンブラックの含有量が過少であった。そのため、第二の電気抵抗値が過度に高くなり、第一の電気抵抗値が発現しなかった。
【００８９】
導電性芯鞘複合マルチフィラメント糸（Ｂ−７）においては、芯部中のカーボンブラックの含有量が過多であった。そのため、操業性が悪くマルチフィラメント糸を得ることが出来なかった。
【００９０】
導電性芯鞘複合マルチフィラメント糸（Ｂ−８）においては、鞘部の厚みが薄過ぎた。そのため、電圧を印可した際に鞘部の非導電成分が絶縁破壊を起こし、第一の電気抵抗値を所望の値とすることが出来なかった。
【００９１】
導電性芯鞘複合マルチフィラメント糸（Ｂ−９）においては、鞘部の厚みが厚過ぎた。そのため、第一の電気抵抗値を所望の値とすることが出来なかった。
【産業上の利用可能性】
【００９２】
本発明の導電性芯鞘複合マルチフィラメント糸は、衣料用途、資材用途のみならず、電子写真記録方式の乾式複写機、ファクシミリ、又はプリンターのような精密機器製品またはその製造工程で用いられる微細な粉塵や汚れを高効率に除去できる高性能な帯電ブラシ、クリーニングブラシにも好適に使用することができる。
【符号の説明】
【００９３】
１      導電性芯鞘複合マルチフィラメント糸
２      鞘部
３      芯部
４      鞘部の厚み
５      鞘部
６      芯部
７      導電性芯鞘複合マルチフィラメント糸
【図１】
2016069786.tif 000005
【図２】
2016069786.tif 000006
【図３】
2016069786.tif 000007
【図４】
2016069786.tif 000008